(57)【特許請求の範囲】
【請求項１】
矩形状の木質系基材の一方の面の四周縁部が略一致するように化粧シートを貼着してなる化粧板を四周縁部斜面形成手段により前記化粧シートが貼着された側の四周縁部のみに斜面を形成してなる床材の製造方法であって、前記四周縁部斜面形成手段が円周方向に凹部を有すると共に該凹部の軸方向の両端部であって円周方向に斜面が形成された表面形状からなる金属製斜面形成プレスロールとフラットな表面形状からなる金属製フラットプレスロール間を前記化粧シートを貼着した前記化粧板の前記化粧シート側が金属製斜面形成プレスロール側に位置するように長尺方向および短尺方向のいずれの方向も通して四周縁部に斜面を形成する、ないし、四周縁部に斜面の形状を有するプレス板で前記化粧シートを貼着した前記化粧板の前記化粧シート側からプレスして化粧シート側の四周縁部に斜面を形成する、のいずれかの方法であることを特徴とする床材の製造方法。
【請求項２】
矩形状の木質系基材の一方の面に化粧シートが貼着された床材であって、請求項１記載の製造方法により、前記化粧シートが貼着された側の四周縁部に前記化粧シートで被覆された斜面を形成したことを特徴とする床材。
【請求項３】
請求項２記載の床材を少なくとも用い、複数枚の床材を敷設することにより形成される床面であって、前記床材同士の接合部が化粧シートで被覆された溝部からなることを特徴とする床面。
【発明の詳細な説明】
【０００１】
【発明の属する技術分野】
本発明は、床材同士の接合部において、キャスター等の移動時に衝撃等が加わっても化粧シートの剥がれが生じ難く、かつ、奥行感のある溝部を有する意匠性に優れた床材及びこれを用いた床面に関する。
【０００２】
【従来の技術】
従来、化粧シートを木質系基材に貼着し、実加工を施してなる床材が一戸建て住宅や集合住宅に使用されている。そして、このような床材は意匠性を考慮して実加工を施した化粧シート側角部に面取り加工が施されている。すなわち、実加工が施された個所は床材同士の接合部となる個所であり、床材同士の接合部において溝部が形成されるように構成され、意匠性の向上を図っている。
【０００３】
そして、上記のような構成からなる床材は、床材同士の接合部により形成された溝部において、木質系基材が露出することになり、化粧シートと木質系基材との間の色調差から生じる違和感をなくして意匠性の向上を図るために、通常、この溝部に化粧シートに近似した色合いの塗料を塗工して化粧シートと木質系基材との色調差をなくしていた。また、上記した溝部への塗料の塗工は木質系基材の露出した部分から水が浸透して膨れが発生するのを防止するためのものでもあった。特に木質系基材として中密度繊維板（ＭＤＦ）を用いた場合に顕在化する。
【０００４】
このように構成された床材は、前記溝部の違和感をなくすという意味での意匠性向上には寄与するものの、奥行感に乏しい溝部とならざるを得ず、奥行感のある溝部を有する床材が要望されていたし、耐水性においてさらなる性能向上が要望されていた。また、別の問題として、溝部において化粧シートと木質系基材の接着界面が露出するために、キャスター等の移動時に前記接着界面に衝撃等の外力が加わり、化粧シートが剥がれることがあり、これについても化粧シートの剥がれ難い床材が要望されていた。
【０００５】
さらにまた別の問題として、木質系基材に合板を用いた場合には、溝部に合板の繊維のけば立ちがあるために、靴下やストッキング等の繊維が引っ掛かり伝線するといった問題や拭き掃除をすると布の繊維が溝部に残り見苦しいといった問題も内在していた。
【０００６】
【発明が解決しようとする課題】
そこで本発明は、上記問題に鑑みてなされたものであり、その目的とするところは、耐水性に優れ、キャスター等の移動時に衝撃等の外力が加わっても化粧シートが剥がれ難く、また、靴下やストッキング等の繊維が引っ掛かり伝線などが生じ難く、さらに、奥行感のある意匠性に優れた溝部を有する床材及びこれを用いた床面を提供することにある。
【０００７】
【課題を解決するための手段】
本発明者等は、上記目的を達成するために、請求項１記載の発明は、矩形状の木質系基材の一方の面の四周縁部が略一致するように化粧シートを貼着してなる化粧板を四周縁部斜面形成手段により前記化粧シートが貼着された側の四周縁部のみに斜面を形成してなる床材の製造方法であって、前記四周縁部斜面形成手段が円周方向に凹部を有すると共に該凹部の軸方向の両端部であって円周方向に斜面が形成された表面形状からなる金属製斜面形成プレスロールとフラットな表面形状からなる金属製フラットプレスロール間を前記化粧シートを貼着した前記化粧板の前記化粧シート側が金属製斜面形成プレスロール側に位置するように長尺方向および短尺方向のいずれの方向も通して四周縁部に斜面を形成する、ないし、四周縁部に斜面の形状を有するプレス板で前記化粧シートを貼着した前記化粧板の前記化粧シート側からプレスして化粧シート側の四周縁部に斜面を形成する、のいずれかの方法であることを特徴とするものである。また、請求項２記載の発明は、矩形状の木質系基材の一方の面に化粧シートが貼着された床材であって、請求項１記載の製造方法により、前記化粧シートが貼着された側の四周縁部に前記化粧シートで被覆された斜面を形成したことを特徴とするものである。
【０００８】
また、請求項３記載の発明は、請求項２記載の床材を少なくとも用い、複数枚の床材を敷設することにより形成される床面であって、前記床材同士の接合部が化粧シートで被覆された溝部からなることを特徴とするものである。
【０００９】
上記のように構成することにより、耐水性に優れ、キャスター等の移動時に衝撃等の外力が加わっても、化粧シートが剥がれ難く、奥行感のある意匠性に優れた溝部を有する床材及び床面とすることができる。また、木質系基材に合板を用いた場合においても靴下やストッキング等の繊維が引っ掛かり伝線などの生じ難い溝部を有する床材及び床面とすることができる。
【００１０】
【発明の実施の形態】
上記の本発明について、図面等を用いて以下に詳述する。
図１は本発明にかかる床材の一実施例を示す斜視図、図２は本発明にかかる床材の接合部の拡大断面図、図３は本発明にかかる床材を敷設した床面の一実施例を示す要部平面図、図４は本発明にかかる床材の化粧シート側四周縁部に斜面を形成する方法を説明する概略図、図５は図４のＸ−Ｘ線の断面図であり、図中の１は床材、２は木質系基材、３は化粧シート、４は斜面、５は雌実、６は雄実、７は溝部、８は角部床材、９は端部床材、１０は床面、α，βは金属製プレスロールをそれぞれ示す。
【００１１】
図１は本発明にかかる床材の一実施例を示す斜視図であって、床材１は矩形状木質系基材２の一方の面に接着剤（図示せず）を介して木目模様の化粧シート３が貼着されると共に、化粧シート３が貼着された側の四周縁部にアール状の斜面４を形成したものである。このように構成した床材１同士を接合した際に床材１同士の接合部において化粧シート３で被覆された溝部７（図２参照）が形成されるように構成されている。また、前記床材１の側部には必要に応じて前記木質系基材２に実加工が施されて雌実５及び雄実６が形成され、前記雌実５と雄実６とを嵌合して床材同士を接合できるように構成されている。
【００１２】
図２は本発明にかかる床材の接合部の拡大断面図であって、床材１同士が木質系基材２に設けられた雌実５と雄実６とで嵌合されると共に床材１同士の接合部の化粧シート３側に化粧シート３で被覆された溝部７が形成されている。前記溝部７は化粧シート３で全面が被覆された構成からなるために、木質系基材２と化粧シート３との接着界面が露出することがなく、キャスター等の移動時に前記溝部７に衝撃等の外力が加わっても化粧シートが剥がれ難い。また、前記溝部７が化粧シート３で完全に被覆されているために、水が木質系基材３に浸透することがなく、木質系基材３として中密度繊維板（ＭＤＦ）を用いた場合にも膨れが発生し難い。また、前記溝部７において木質系基材３が露出しない構造となっているために、たとえば、木質系基材３に切削加工により繊維の毛羽立ちが激しい合板を用いても靴下やストッキング等の繊維が引っ掛かることがなく、結果として靴下やストッキング等に伝線が生じ難い。さらに、前記溝部７を表出面と同じ前記化粧シート２で形成したことにより、奥行感のある意匠性に優れた溝部とすることができる。
【００１３】
図３は本発明にかかる床材を敷設した床面の一実施例を示す要部平面図であって、床面１０は部屋の隅部に複数枚の床材を敷設したものである。図３において網点で示した部分が床材同士の接合部であって図２に示すような溝部７を形成した個所であり、本発明の床材１は図３に示すように床面の角部及び端部を除く個所に使用される。すなわち、図３上、本発明の床材１は４枚使用され、角部及び端部には角部床材８及び端部床材９が合計５枚使用されている。当然のことながら、角部床材８及び端部床材９は連続する二周縁部及び三周縁部に化粧シート３で被覆された斜面４が形成されている。
【００１４】
次に、本発明の床材１を構成する材料について説明する。まず、木質系基材２について説明する。
前記木質系基材２としては、合板（ＬＶＬを含む）、中密度繊維板（ＭＤＦ）、高密度繊維板（ＨＤＦ）、パーティクルボード、単板、木材、集成材等のいずれか、ないし、これらを適宜積層した積層材を用いることができる。
【００１５】
次に、本発明の床材１を構成する化粧シート３について説明する。前記化粧シート３としては、これにより床材としての意匠を付与する、及び／ないし、床材に要求される諸物性、特に表面物性を付与するために設けられるものである。前記化粧シート３を構成するシートとしては特に限定されるものではなく、紙や各種の合成樹脂製シートの単体、ないし、これらの積層体が適当である。また、紙や各種の合成樹脂製シートは白色ないし無色透明なシートに限ることはなく、顔料等にて着色したシートであっても構わない。さらに、合成樹脂製シートにあっては無延伸の状態、あるいは、１軸ないし２軸方向に延伸した状態等いずれの状態のシートであってもよい。なお、紙や各種の合成樹脂製シートは、必要に応じて一方の面ないし両方の面に、コロナ放電処理、プラズマ処理、オゾン処理等の易接着処理を施してもよい。
【００１６】
また、前記化粧シート３には、床材としての意匠を付与する一つの手段として、たとえば、木目模様等の印刷が施されている。この印刷に用いるインキとしては、被印刷シートの材質により適宜樹脂系を選択すればよいが、ビヒクルとしては、塩素化ポリエチレン，塩素化ポリプロピレン等の塩素化ポリオレフィン、ポリエステル、イソシアネートとポリオールからなるポリウレタン、ポリアクリル、ポリ酢酸ビニル、ポリ塩化ビニル、塩化ビニル−酢酸ビニル共重合体、セルロース系樹脂、ポリアミド系樹脂等の１種ないし２種以上混合して用い、これに顔料、溶剤、各種補助剤等を加えてインキ化したものを用いることができる。また、前記化粧シート３には、エンボス加工等により凹凸模様を必要に応じて設けることができ、床材としての意匠性を向上させることができる。たとえば、木目模様等の導管部に設けられる導管溝などである。
【００１７】
また、前記化粧シート３には、床材として要求される物性、特に耐擦傷性、耐摩耗性、耐汚染性等の表面物性を付与するために、通常、前記化粧シート３の最表面に表面保護層が設けられる。この表面保護層を形成する樹脂としては、たとえば、エポキシ系樹脂、アクリル系樹脂、ウレタン系樹脂、アミド系樹脂、エステル系樹脂、あるいは、ポリエチレン，ポリプロピレン，ポリブテン，ポリブタジエン，ポリイソプレン等のポリオレフィンの１種ないしエチレン，プロピレン，ブテン，ブタジエン，イソプレン等のオレフィンの２種以上の共重合体、あるいは、炭素数が４以上のαオレフィンの共重合体（線状低密度ポリエチレン）、エチレン−酢酸ビニル共重合体、エチレン−ビニルアルコール共重合体、あるいは、これらの１種ないしそれ以上からなる混合樹脂等を挙げることができる。そして、この表面保護層の形成方法としては、たとえば、上記樹脂を溶液化するなり、加熱溶融するなりして、グラビア印刷法、ロールコート法、あるいは、押出し塗工法等の周知の塗工手段を適宜用いて塗工することにより形成することができるし、また、上記樹脂をフィルム化してドライラミネーション法等の周知の積層法で積層することにより形成することができる。
【００１８】
しかし、より好ましくは、前記表面保護層を電離放射線硬化型樹脂で形成するのがよい。この理由としては、表面硬度が硬く、かつ、生産性に優れるためである。電離放射線硬化型樹脂とは、電離放射線を照射することにより架橋重合反応を起こし３次元の高分子構造に変化する樹脂である。電離放射線は、電磁波または荷電粒子線のうち分子を重合、架橋し得るエネルギー量子を有するものを意味し、可視光線、紫外線（近紫外線、真空紫外線等）、Ｘ線、電子線、イオン線等がある。通常は紫外線や電子線が用いられ、紫外線としては超高圧水銀灯、高圧水銀灯、低圧水銀灯、カーボンアーク灯、ブラックライト蛍光灯、メタルハライドランプ灯の光源が使用できる。紫外線の波長としては、通常１９００〜３８００Åの波長域が主として用いられる。また、電子線としてはコックロフトワルトン型、バンデグラフト型、共振変圧器型、絶縁コア変圧器型、あるいは、直線型、ダイナミトロン型、高周波型等の各種電子線加速器を用い、１００〜１０００ＫｅＶ、好ましくは１００〜３００ＫｅＶのエネルギーをもつ電子を照射するものを使用できる。
【００１９】
電離放射線硬化型樹脂としては、分子中に、（メタ）アクリロイル基、（メタ）アクリロイルオキシ基等のラジカル重合性不飽和基、又はエポキシ基等のカチオン重合性官能基を有する単量体、プレポリマー又はポリマー（以下、これらを総称して化合物と呼称する）からなる。これら単量体、プレポリマー、及び、ポリマーは単体で用いるか、あるいは、複数種混合して用いる。なお、本明細書で（メタ）アクリレートとはアクリレートまたはメタアクリレートの意味で用いる。
【００２０】
ラジカル重合性不飽和基を有するプレポリマーとしては、ポリエステル（メタ）アクリレート、ウレタン（メタ）アクリレート、エポキシ（メタ）アクリレート、メラミン（メタ）アクリレート、トリアジン（メタ）アクリレート、ポリビニルピロリドン等が挙げられる。このプレポリマーは、通常、分子量が１００００程度以下のものが用いられる。分子量が１００００を超えると硬化した樹脂層の耐擦傷性、耐摩耗性、耐薬品性、耐熱性等の表面物性が不足する。上記のアクリレートとメタアクリレートは共用し得るが、電離放射線での架橋硬化速度という点ではアクリレートの方が速いため、高速度、短時間で能率よく硬化させるという目的ではアクリレートの方が有利である。
【００２１】
また、カチオン重合性官能基を有するプレポリマーとしては、ビスフェノール型エポキシ樹脂、ノボラック型エポキシ樹脂、脂環型エポキシ樹脂等のエポキシ系樹脂、脂肪族系ビニルエーテル、芳香族系ビニルエーテル、ウレタン系ビニルエーテル、エステル系ビニルエーテル等のビニルエーテル系樹脂、環状エーテル化合物、スピロ化合物等のプレポリマーが挙げられる。
【００２２】
電離放射線硬化型樹脂は電子線を照射すれば十分に硬化するが、紫外線を照射して硬化させる場合には、増感剤として光重合開始剤を添加することができる。ラジカル重合性不飽和基を有する樹脂系の場合の光重合開始剤としては、アセトフェノン類、ベンゾフェノン類、チオキサントン類、ベンゾイン、ベンゾインメチルエーテル、ミヒラーベンゾインベンゾエート、ミヒラーケトン、ジフェニルサルファイド、ジベンジルジサルファイド、ジエチルオキサイド、トリフェニルビイミダゾール、イソプロピル−Ｎ，Ｎ−ジメチルアミノベンゾエート等を単独ないし混合して用いることができる。また、カチオン重合性官能基を有する樹脂系の場合は、芳香族ジアゾニウム塩、芳香族スルホニウム塩、メタロセン化合物、ベンゾインスルホン酸エステル、フリールオキシスルホキソニウムジアリルヨードシル塩等の単独ないし混合物として用いることができる。なお、これら光重合開始剤の添加量は、一般に電離放射線硬化型樹脂１００重量部に対して、０．１〜１０重量部程度である。また、電離放射線硬化型樹脂で保護層を形成する方法としては、たとえば、電離放射線硬化型樹脂を溶液化し、グラビアコート法、ロールコート法等の周知の塗工法で塗工することにより形成することができる。塗工量としては、固形分として概ね５〜３０ｇ／ｍ2が適当であり、より好ましくは、１５〜２５ｇ／ｍ2である。
【００２３】
また、電離放射線硬化型樹脂から形成された表面保護層に、より一層耐擦傷性、耐摩耗性を付与する場合には、粉末状の酸化アルミニウム、炭化珪素、二酸化珪素、チタン酸カルシウム、チタン酸バリウム、マグネシウムパイロボレート、酸化亜鉛、窒化珪素、酸化ジルコニウム、酸化クロム、酸化鉄、窒化硼素、ダイアモンド、金剛砂、ガラス繊維等の研磨材を加えることにより達成することができる。研磨材の電離放射線硬化型樹脂１００重量部に対する割合は、１〜８０重量部が適当である。
【００２４】
また、上記した木質系基材２に上記した化粧シート３を貼着する接着剤としては、前記化粧シート３の接着剤と接する面を構成する材料により適宜選択する必要があるが、酢酸ビニル系樹脂、尿素樹脂、ウレタン系樹脂等の周知の接着剤から選択して用いればよい。
【００２５】
また、床材１の化粧シート３側の四周縁部に形成する化粧シート３で被覆された斜面４の形成方法としては、種々の形成方法を採ることができるが、例示するならば、木質系基材に化粧シートを貼着して後に、▲１▼図４、図５に示すように円周方向に凹部を有すると共に該凹部の軸方向の両端部に断面アール状の斜面が円周方向に形成された表面形状からなる金属製プレスロールαとフラットな表面形状からなる金属製プレスロールβ間を化粧シート側が金属製プレスロールα側に位置するように通して、化粧シート側の端部に斜面を形成する方法（金属製プレスロールα、βはいずれも駆動ロールである）ないし▲２▼斜面の形状を有するプレス板で化粧シート側からプレスして化粧シート側の端部に斜面を形成する方法、あるいは、▲３▼木質系基材に化粧シートを貼着して後に、木質系基材の化粧シートとの界面近傍を斜面形状に切削し、必要に応じて切削面に接着剤を塗工し、化粧シートを切削面に貼着して化粧シート側の端部に斜面を形成する方法、あるいは、▲４▼木質系基材の一方の面の端部をテノーナー、ルーター等で斜面形状に切削して後に、平面及び斜面からなる前記一方の面に化粧シートを貼着して化粧シート側の端部に斜面を形成する方法等を挙げることができる。上記形成方法は組合わせて用いてもよく、床材の長尺方向と短尺方向の斜面を異なる形成方法で形成してもよい。また、木質系基材に化粧シートを貼着する方法としては、ソフトロールラミネート法、真空プレス法、ビーズショット（ＢＳ）法、ラッピング法等を挙げることができる。なお、今までの説明においては、床材１の化粧シート３側の四周縁部に形成する斜面をアール状としてきたが、斜面の形状はこれに限ることはなく、たとえば、床材同士を接合して溝部としたときにＶ字状、あるいは、Ｕ字状となる斜面であってもよい。
【００２６】
【実施例】
次に、本発明について、以下に実施例を挙げてさらに詳しく説明する。
〔化粧シートの製造〕
両面コロナ放電処理を施した６０μｍのオレフィン系樹脂シートの一方の面にアクリル−ウレタン樹脂（アクリルポリオール１００重量部にヘキサメチレンジイソシアネート５重量部を添加した樹脂）溶液をグラビア塗工法で固形分が２ｇ／ｍ2となるように塗工して印刷用プライマー層を形成し、該印刷用プライマー層上にアクリル−ウレタン樹脂（アクリルポリオール１００重量部にヘキサメチレンジイソシアネート５重量部を添加した樹脂）からなる印刷インキを用いてグラビア印刷法でベタ柄印刷層と絵柄印刷層とを順次印刷して木目模様の印刷層を形成し、さらに前記印刷層上に固形分が１０ｇ／ｍ2となるようにウレタン系接着剤を塗工して接着剤層を形成し、該接着剤層上にプロピレン系樹脂を８０μｍ厚さとなるようにＴダイ押出機で加熱溶融押出しして透明樹脂層を形成した。その後に、前記透明樹脂層面にコロナ放電処理を施すと共に該コロナ放電処置面にアクリル−ウレタン樹脂（アクリルポリオール１００重量部にヘキサメチレンジイソシアネート５重量部を添加した樹脂）溶液をグラビア塗工法で固形分が１ｇ／ｍ2となるように塗工して表面保護層用プライマー層を形成し、そして該表面保護層用プライマー層上にウレタンアクリレート系電子線硬化型樹脂をロールコート法で固形分が１５ｇ／ｍ2となるように塗工・乾燥して未硬化の電子線硬化型樹脂層を形成し、該未硬化の電子線硬化型樹脂層に酸素濃度２００ｐｐｍ以下の環境下で電子線（加速電圧１２５ＫｅＶ、５Ｍｒａｄ）を照射して硬化させて電子線硬化型樹脂からなる表面保護層を形成すると共に、該表面保護層側から版深５０μｍの木目導管状エンボス版でエンボス加工を行って、木目導管の凹凸模様を形成した化粧シートを作製した。
【００２７】
〔木質系基材と化粧シートとの貼合〕
１２ｍｍ厚さの合板の一方の面に接着剤（中央理化工業製：リカボンドＢＡ−１０Ａ／ＢＡ−１０Ｂ＝１００／５）をウエット状態で６ｇ／尺2となるように塗工し、上記で作製した化粧シートを貼合すると共に冷圧プレス機（プレス圧：２ｋｇ／ｃｍ2、プレス時間：１時間）にてプレスして化粧板を作製した。
【００２８】
実施例１
上記で作製した化粧板を所望の矩形状寸法に裁断し、テノーナーを用いて４側面に実加工を施すと共に、図４，図５に示すような斜面形成装置を用い、加工速度２０ｍ／ｍｉｎで実加工を施した化粧板を長尺方向、短尺方向と順に加工して、０．５ｍｍアールの斜面を形成して本発明の床材を得た。
【００２９】
比較例１
上記で作製した化粧板を所望の矩形状寸法に裁断し、テノーナーを用いて４側面に実加工を施して比較例１とする床材を得た。
【００３０】
比較例２
上記で作製した化粧板を所望の矩形状寸法に裁断し、テノーナーを用いて４側面に実加工を施すと共に、化粧シート側四周縁部に０．５ｍｍアールの面取り加工を行うと共に面取り加工面にウレタン系水性塗料を塗工・乾燥・固化して比較例２とする床材を得た。
【００３１】
上記で作製した実施例１、及び、比較例１の床材をそれぞれ段差が０．２〜０．３ｍｍ生じるように接合し、接合部に対して下記する化粧シートの剥がれ試験を行い、その評価結果を表１に示した。
【００３２】
【表１】
0004612224.tif 000002
※化粧シートの剥がれ試験
断面２ｃｍ角、長さ４ｃｍの長方体形状のステンレス製治具を長辺側の一面が床材面に接触するように置き、床材の接合部を自重で横断するように往復させ、化粧シートが木質系基材から剥がれるまでの往復回数を評価した。
【００３３】
上記で作製した実施例１、及び比較例２の床材をそれぞれ接合し、接合部に対して下記する繊維の引っ掛かり試験を行い、その評価結果を表２に示した。
【００３４】
【表２】
0004612224.tif 000003
※繊維の引っ掛かり試験
住居用ワイパー〔花王（株）製クイックルワイパー〕を用いて、床材接合部にそって床材表面を擦り、ワイパーの繊維が接合部に付着したときの回数を評価した。
【００３５】
上記評価結果からも明らかなように、本発明は、化粧シートが剥がれ難く、また、繊維が引っ掛かり難い床材である。
【００３６】
【発明の効果】
今まで縷々説明してきたように、本発明によれば、木質系基材に化粧シートを貼着した構成からなる床材の化粧シートが貼着された側の四辺に、床材同士の接合部において化粧シートで被覆された溝部が形成されるように斜面を形成したことにより、キャスター等の移動時に前記溝部に衝撃等の外力が加わっても化粧シートが剥がれ難く、また、水が木質系基材に浸透して膨れが発生し難く、また、靴下やストッキング等の繊維が引っ掛かって靴下やストッキング等に伝線が生じ難く、さらにまた、奥行感のある意匠性に優れた溝部を有する床材とすることができる。
【図面の簡単な説明】
【図１】  本発明にかかる床材の一実施例を示す斜視図である。
【図２】  本発明にかかる床材の接合部の拡大断面図である。
【図３】  本発明にかかる床材を敷設した床面の一実施例を示す要部平面図である。
【図４】  本発明にかかる床材の化粧シート側四周縁部に斜面を形成する方法を説明する概略図である。
【図５】  図４のＸ−Ｘ線の断面図である。
【符号の説明】
１                        床材
２                        木質系基材
３                        化粧シート
４                        斜面
５                        雌実
６                        雄実
７                        溝部
８                        角部床材
９                        端部床材
１０                        床面
α，β                    金属製プレスロール
【図１】
0004612224.tif 000004
【図２】
0004612224.tif 000005
【図３】
0004612224.tif 000006
【図４】
0004612224.tif 000007
【図５】
0004612224.tif 000008